의료용의 액체 포장 용기, 예를 들어 수액백으로는, 유리제의 것이나 플라스틱제의 것 등이 이용되고 있다.     수액백에 주입된 약액은, 밀봉된 후, 일반적으로는 수증기 멸균이나 오토 클레이브 멸균 등의 방법에 의해 멸균된다.     유리제의 것은 플라스틱제의 것에 비하여 무겁고, 또한 수송시의 충격이나 낙하 등에 의해 파손되기 쉽다는 문제가 있기 때문에, 플라스틱제의 수액백이 널리 사용되고 있다.플라스틱제의 수액백으로는, 연질 염화비닐 수지제의 것이나, 폴리에틸렌이나 폴리프로필렌 등의 폴리올레핀제의 것이 이용되고 있다.     연질 염화비닐 수지제의 수액백은, 유연성을 부여하기 위해서 다량의 가소제를 함유시키기 때문에, 수액의 종류에 따라서는 가소제가 수액 중에 용출될 우려가 있어, 안전성의 면에서 염려되고 있다.     또한, 의료용구는 일회용이기 때문에, 연질 염화비닐 수지제의 수액백도 사용 후에는 소각되는데, 연질 염화비닐 수지에서 기인하는 유독 가스가 발생한다는 문제가 있다.     또한, 폴리에틸렌이나 폴리프로필렌 등의 폴리올레핀제의 수액백은 가소제를 포함하지 않기 때문에 위생면에서 바람직하기는 하지만, 유연성이 낮고, 또한 내충격성이 불충분하기 때문에, 취급성의 점에서 충분하다고는 할 수 없다.한편, 유연성 및 투명성이 우수한 성형물을 부여하고, 게다가, 소각했을 때에 유독 가스를 발생시키지 않고, 내열성도 충분하고, 오토 클레이브 멸균에 견디는 의료용구를 부여하는 수지 조성물을 제공하는 것을 과제로 하여, 폴리프로필렌계 수지 (a) 와, (b-1) 비닐 방향족 화합물로 형성되는 형성되는 중합체 블록 A 를 1 개 이상, 및 1,2-결합과 3,4-결합의 함유량이 10 ∼ 75 몰％ 인 폴리이소프렌 블록 B 를 1 개 이상 갖고, 비닐 방향족 화합물의 함유량이 10 ∼ 40 중량％ 이고, 또한 폴리이소프렌 블록 B 의 탄소-탄소 이중 결합의 70 ％ 이상이 수소 첨가되어 이루어지는 수첨 블록 공중합체, (b-2) 비닐 방향족 화합물로 형성되는 중합체 블록 A 를 1 개 이상, 및 이소프렌과 부타디엔을 5/95 ∼ 95/5 의 중량비로 혼합하여 포함하는 혼합물의 중합체로 형성되고, 1,2-결합과 3,4-결합의 함유량이 20 ∼ 85 몰％ 인 중합체 블록 C 를 1 개 이상 갖고, 비닐 방향족 화합물의 함유량이 10 ∼ 40 중량％ 이고, 또한 중합체 블록 C 의 탄소-탄소 이중 결합의 70 ％ 이상이 수소 첨가되어 이루어지는 수첨 블록 공중합체, 및 (b-3) 비닐 방향족 화합물로 형성되는 중합체 블록 A 를 1 개 이상, 및 1,2-결합의 함유량이 45 몰％ 이상인 폴리부타디엔 블록 D 를 1 개 이상 갖고, 비닐 방향족 화합물의 함유량이 10 ∼ 40 중량％ 이고, 또한 폴리부타디엔 블록 D 의 탄소-탄소 이중 결합의 70 ％ 이상이 수소 첨가되어 이루어지는 수첨 블록 공중합체로 이루어지는 군에서 선택되는 적어도 1 종의 수첨 블록 공중합체 (b) 를 포함하고, 양자의 비율이 폴리프로필렌계 수지 (a)/수첨 블록 공중합체 (b) = 10/90 ∼ 90/10 (중량비) 인 수지 조성물이 제안되어 있다 (특허문헌 1 참조).또한, 투명성, 유연성, 내킹크성, 교착 방지성, 내겸자성, 용제 접착성, 저온 내충격성, 및 내열성이 우수한 튜브를 제공하는 것을 과제로 하여, 수첨 블록 공중합체 (a), 수첨 블록 공중합체 (b) 및 폴리올레핀계 수지 (c) 를 포함하는 수지 조성물을 성형하여 형성되는 튜브로서, 수첨 블록 공중합체 (a) 가, 방향족 비닐 화합물 단위를 주체로 하는 중합체 블록 (A) 와, 부타디엔 단위를 주체로 하거나, 또는 이소프렌 단위와 부타디엔 단위를 주체로 하는 중합체 블록 (B) 로부터 적어도 구성되는 블록 공중합체가 수소 첨가된 수첨 블록 공중합체로서, 중합체 블록 (A) 의 함유량이 수첨 블록 공중합체 (a) 의 총량에 대하여 5 ∼ 40 질량％, 중합체 블록 (B) 의 수소 첨가율이 70 ％ 이상이고, 또한 그 공중합체의 유리 전이 온도가 -45 ∼ 30 ℃ 이고, 수첨 블록 공중합체 (b) 가, 방향족 비닐 화합물 단위를 주체로 하는 중합체 블록 (C) 와, 부타디엔 단위를 주체로 하거나, 또는 이소프렌 단위와 부타디엔 단위를 주체로 하는 중합체 블록 (D) 로부터 적어도 구성되는 블록 공중합체가 수소 첨가된 수첨 블록 공중합체로서, 중합체 블록 (C) 의 함유량이 수첨 블록 공중합체 (b) 의 총량에 대하여 10 ∼ 40 질량％, 중합체 블록 (D) 의 수소 첨가율이 80 ％ 이상이고, 또한 그 공중합체의 유리 전이 온도가 -45 ℃ 미만이고, 수첨 블록 공중합체 (a) 와 수첨 블록 공중합체 (b) 의 질량비 [(a)/(b)] 가 50/50 ∼ 95/5 이고, 또한 수첨 블록 공중합체 (a) 와 수첨 블록 공중합체 (b) 와 폴리올레핀계 수지 (c) 의 질량비 [(c)/((a) ＋ (b) ＋ (c))] 가 10/100 ∼ 60/100 인 튜브가 제안되어 있다 (특허문헌 2 참조).
이 문장들은 임의의 순서로 섞여 있습니다. 모든 문장을 활용하여 원본 단락의 순서와 내용을 올바른 순서로 재구성하세요.
#문장 리스트: ['의료용의 액체 포장 용기, 예를 들어 수액백으로는, 유리제의 것이나 플라스틱제의 것 등이 이용되고 있다.', '    또한, 폴리에틸렌이나 폴리프로필렌 등의 폴리올레핀제의 수액백은 가소제를 포함하지 않기 때문에 위생면에서 바람직하기는 하지만, 유연성이 낮고, 또한 내충격성이 불충분하기 때문에, 취급성의 점에서 충분하다고는 할 수 없다.한편, 유연성 및 투명성이 우수한 성형물을 부여하고, 게다가, 소각했을 때에 유독 가스를 발생시키지 않고, 내열성도 충분하고, 오토 클레이브 멸균에 견디는 의료용구를 부여하는 수지 조성물을 제공하는 것을 과제로 하여, 폴리프로필렌계 수지 (a) 와, (b-1) 비닐 방향족 화합물로 형성되는 형성되는 중합체 블록 A 를 1 개 이상, 및 1,2-결합과 3,4-결합의 함유량이 10 ∼ 75 몰％ 인 폴리이소프렌 블록 B 를 1 개 이상 갖고, 비닐 방향족 화합물의 함유량이 10 ∼ 40 중량％ 이고, 또한 폴리이소프렌 블록 B 의 탄소-탄소 이중 결합의 70 ％ 이상이 수소 첨가되어 이루어지는 수첨 블록 공중합체, (b-2) 비닐 방향족 화합물로 형성되는 중합체 블록 A 를 1 개 이상, 및 이소프렌과 부타디엔을 5/95 ∼ 95/5 의 중량비로 혼합하여 포함하는 혼합물의 중합체로 형성되고, 1,2-결합과 3,4-결합의 함유량이 20 ∼ 85 몰％ 인 중합체 블록 C 를 1 개 이상 갖고, 비닐 방향족 화합물의 함유량이 10 ∼ 40 중량％ 이고, 또한 중합체 블록 C 의 탄소-탄소 이중 결합의 70 ％ 이상이 수소 첨가되어 이루어지는 수첨 블록 공중합체, 및 (b-3) 비닐 방향족 화합물로 형성되는 중합체 블록 A 를 1 개 이상, 및 1,2-결합의 함유량이 45 몰％ 이상인 폴리부타디엔 블록 D 를 1 개 이상 갖고, 비닐 방향족 화합물의 함유량이 10 ∼ 40 중량％ 이고, 또한 폴리부타디엔 블록 D 의 탄소-탄소 이중 결합의 70 ％ 이상이 수소 첨가되어 이루어지는 수첨 블록 공중합체로 이루어지는 군에서 선택되는 적어도 1 종의 수첨 블록 공중합체 (b) 를 포함하고, 양자의 비율이 폴리프로필렌계 수지 (a)/수첨 블록 공중합체 (b) = 10/90 ∼ 90/10 (중량비) 인 수지 조성물이 제안되어 있다 (특허문헌 1 참조).또한, 투명성, 유연성, 내킹크성, 교착 방지성, 내겸자성, 용제 접착성, 저온 내충격성, 및 내열성이 우수한 튜브를 제공하는 것을 과제로 하여, 수첨 블록 공중합체 (a), 수첨 블록 공중합체 (b) 및 폴리올레핀계 수지 (c) 를 포함하는 수지 조성물을 성형하여 형성되는 튜브로서, 수첨 블록 공중합체 (a) 가, 방향족 비닐 화합물 단위를 주체로 하는 중합체 블록 (A) 와, 부타디엔 단위를 주체로 하거나, 또는 이소프렌 단위와 부타디엔 단위를 주체로 하는 중합체 블록 (B) 로부터 적어도 구성되는 블록 공중합체가 수소 첨가된 수첨 블록 공중합체로서, 중합체 블록 (A) 의 함유량이 수첨 블록 공중합체 (a) 의 총량에 대하여 5 ∼ 40 질량％, 중합체 블록 (B) 의 수소 첨가율이 70 ％ 이상이고, 또한 그 공중합체의 유리 전이 온도가 -45 ∼ 30 ℃ 이고, 수첨 블록 공중합체 (b) 가, 방향족 비닐 화합물 단위를 주체로 하는 중합체 블록 (C) 와, 부타디엔 단위를 주체로 하거나, 또는 이소프렌 단위와 부타디엔 단위를 주체로 하는 중합체 블록 (D) 로부터 적어도 구성되는 블록 공중합체가 수소 첨가된 수첨 블록 공중합체로서, 중합체 블록 (C) 의 함유량이 수첨 블록 공중합체 (b) 의 총량에 대하여 10 ∼ 40 질량％, 중합체 블록 (D) 의 수소 첨가율이 80 ％ 이상이고, 또한 그 공중합체의 유리 전이 온도가 -45 ℃ 미만이고, 수첨 블록 공중합체 (a) 와 수첨 블록 공중합체 (b) 의 질량비 [(a)/(b)] 가 50/50 ∼ 95/5 이고, 또한 수첨 블록 공중합체 (a) 와 수첨 블록 공중합체 (b) 와 폴리올레핀계 수지 (c) 의 질량비 [(c)/((a) ＋ (b) ＋ (c))] 가 10/100 ∼ 60/100 인 튜브가 제안되어 있다 (특허문헌 2 참조).', '    유리제의 것은 플라스틱제의 것에 비하여 무겁고, 또한 수송시의 충격이나 낙하 등에 의해 파손되기 쉽다는 문제가 있기 때문에, 플라스틱제의 수액백이 널리 사용되고 있다.플라스틱제의 수액백으로는, 연질 염화비닐 수지제의 것이나, 폴리에틸렌이나 폴리프로필렌 등의 폴리올레핀제의 것이 이용되고 있다.', '    연질 염화비닐 수지제의 수액백은, 유연성을 부여하기 위해서 다량의 가소제를 함유시키기 때문에, 수액의 종류에 따라서는 가소제가 수액 중에 용출될 우려가 있어, 안전성의 면에서 염려되고 있다.', '    수액백에 주입된 약액은, 밀봉된 후, 일반적으로는 수증기 멸균이나 오토 클레이브 멸균 등의 방법에 의해 멸균된다.', '    또한, 의료용구는 일회용이기 때문에, 연질 염화비닐 수지제의 수액백도 사용 후에는 소각되는데, 연질 염화비닐 수지에서 기인하는 유독 가스가 발생한다는 문제가 있다.']